ИНТЕГРИРОВАННЫЕ КАТАЛИЧЕСКИЕ СИСТЕМЫ ОКИСЛЕНИЯ АММИАКА И SCR

1. Катализатор для окисления аммиака, причем катализатор содержит:
покрытие "washcoat", включающее медь или железо на мелкопористом материале молекулярного сита, имеющего максимальный размер кольца из восьми тетраэдрических атомов, физически смешанные с платиной или платиной и родием на подложке из оксида тугоплавкого металла, включающей оксид алюминия, оксид кремния, оксид циркония, оксид титана, и их физические смеси или химические комбинации, включая атомно легированные комбинации.
2. Катализатор по п. 1, в котором покрытие "washcoat" расположено на монолитной подложке.
3. Катализатор по п. 2, в котором монолитной подложкой является проточная сотообразная подложка, содержащая множество тонких, по существу параллельных каналов для потока газа, простирающихся вдоль продольной оси подложки.
4. Катализатор по п. 1, где катализатор содержит количество платины и количество родия.
3
3
3
3
5. Катализатор по п. 4, в котором количество платины присутствует в количестве в интервале от 0.3 г/фут до 20 г/фут, и родий присутствует в количестве в интервале от 0.3 г/фут до 20 г/фут, и где другой металл платиновой группы не присутствует.
6. Катализатор по п. 1, в котором медь или железо на материале молекулярного сита и платина и родий на подложке из оксида тугоплавкого металла гомогенно смешаны в покрытии "washcoat".
7. Катализатор по п. 1, в котором медь на материале молекулярного сита и платина и родий на подложке из оксида тугоплавкого металла отделены друг от друга, и платина и родий на подложке из оксида тугоплавкого металла физически смешаны с медью или железом на материале молекулярного сита.
8. Катализатор по п. 1, в котором подложка на основе оксида тугоплавкого металла легирована легирующим средством, выбранным из одного или более из Се, La, Ва, Zr, Hf, Та, Mn, Si, Ti, W, Mo и Re.
9. Катализатор по п. 1, в котором покрытие "washcoat" по существу свободно от алюмината меди.
10. Катализатор по п. 1, в котором материал молекулярного сита выбирают из типов каркасных структур СНА, AEI, AFX, ERI, KFI, LEV, AFT, ЕАВ, DDR, PAU, RHO, SAV, SAT, TSC, UEI и их комбинаций.
11. Катализатор по п. 1, в котором материал молекулярного сита имеет тип каркасной структуры СНА.
12. Катализатор по п. 1, в котором материал молекулярного сита имеет соотношение оксида кремния и оксида алюминия в интервале от 2 до 200.
13. Катализатор по любому из пп. 1-12, где покрытие "washcoat" включает медь на мелкопористом материале молекулярного сита, имеющего максимальный размер кольца из восьми тетраэдрических атомов.
14. Катализатор по любому из пп. 1-12, в котором покрытие "washcoat" включает железо на мелкопористом материале молекулярного сита, имеющего максимальный размер кольца из восьми тетраэдрических атомов.
15. Катализатор для окисления аммиака, причем катализатор содержит:
первую зону покрытия "washcoat", включающую медь или железо на мелкопористом материале молекулярного сита, имеющего максимальный размер кольца из восьми тетраэдрических атомов, причем первая зона покрытия "washcoat"no существу свободна от металла платиновой группы; и вторую зону покрытия "washcoat", включающую медь или железо на мелкопористом материале молекулярного сита, имеющего максимальный размер кольца из восьми тетраэдрических атомов, физически смешанные с платиной на подложке из оксида тугоплавкого металла, включающей оксид алюминия, оксид кремния, оксид циркония, оксид титана, и их физические смеси или химические комбинации, включая атомно легированные комбинации.
16. Катализатор по п. 15, в котором первая зона покрытия "washcoat" и вторая зона покрытия "washcoat" расположены на монолитной подложке.
17. Катализатор по п. 16, в котором первая зона покрытия "washcoat" и вторая зона покрытия "washcoat" расположены рядом на монолитной подложке, и первая зона покрытия "washcoat" находится выше по ходу потока от второй зоны покрытия "washcoat".
18. Катализатор по любому из пп. 15-17, в котором вторая зона покрытия "washcoat" содержит платину и не содержит никакой другой металл платиновой группы.
19. Катализатор по любому из пп. 15-17, в котором вторая зона покрытия "washcoat" дополнительно содержит родий, и не содержит никакой другой металл платиновой группы.
20. Катализатор по п. 15, в котором материал молекулярного сита выбирают из типов каркасных структур СНА, AEI, AFX, ERI, KFI, LEV, AFT, ЕАВ, DDR, PAU, RHO, SAV, SAT, TSC, UEI, и их комбинаций.
21. Катализатор по п. 15, в котором материал молекулярного сита имеет тип каркасной структуры СНА.
22. Катализатор по п. 15, в котором материал молекулярного сита имеет соотношение оксида кремния и оксида алюминия в интервале от 2 до 200.
23. Способ обработки выбросов, производимых в потоке выхлопного газа двигателя, работающего на обедненной топливной смеси, причем способ включает:
x
впрыск аммиака или предшественника аммиака в поток выхлопного газа, содержащий одно или более из NO, СО или углеводородов; и
пропускание потока выхлопного газа через катализатор по любому из пп. 1-22.
24. Система для обработки выбросов, производимых в потоке выхлопного газа двигателя, работающего на обедненной топливной смеси, причем система включает:
источник аммиака и инжектор для впрыска источника аммиака в поток выхлопного газа;
2
катализатор селективного каталитического восстановления ниже по ходу потока от источника аммиака, чтобы промотировать реакцию аммиака с оксидами азота с образованием азота и НО селективно; и
катализатор по любому из пп. 1-22.
25. Система по п. 24, дополнительно включающая катализатор окисления аммиака (АМОх).